(57)【要約】  マトリックスに組み込まれた連続マルチフィラメントコアヤーンを含む複合ヤーンは、マトリックスが少なくとも１種のポリマー材料および少なくとも１種の強化フィラーを含み、強化フィラーは官能化粒子から形成され、前記粒子は４０μｍ未満のメジアン径（ｄｖ５０）を有することを特徴とする。そのような複合ヤーンを製造するためのプロセスは、コーティングまたは押出しによって、ポリマーおよび強化フィラーを含むマトリックスを、コアヤーンに堆積する少なくとも１つのステップを含む。テキスタイル表面は少なくとも１つのそのような複合ヤーンを含む。【選択図】なし【特許請求の範囲】
【請求項１】
マトリックスに組み込まれた連続マルチフィラメントコアヤーンを含む複合ヤーンであって、前記マトリックスが少なくとも１種のポリマー材料および少なくとも１種の強化フィラーを含み、前記強化フィラーは官能化粒子から形成され、前記粒子は４０μｍ未満のメジアン径（ｄｖ５０）を有することを特徴とする複合ヤーン。
【請求項２】
前記粒子が前記コアヤーンのフィラメントの構成材料の硬度以下の硬度（モース）を有する、請求項１に記載の複合ヤーン。
【請求項３】
前記粒子が、５μｍ〜４０μｍの間に含まれるメジアン径（ｄｖ５０）を有する、請求項１または２に記載の複合ヤーン。
【請求項４】
前記粒子が９０μｍ未満、好ましくは３０μｍから９０μｍの範囲の径（ｄｖ９０）を有する、請求項１〜３のいずれか一項に記載の複合ヤーン。
【請求項５】
前記粒子が１５μｍ未満、好ましくは１μｍから１５μｍの範囲の径（ｄｖ１０）を有する、請求項１〜４のいずれか一項に記載の複合ヤーン。
【請求項６】
前記強化フィラーの前記官能化粒子が前記複合ヤーンマトリックス全体に分散され、前記マトリックスは前記コアヤーンフィラメントと接触する、請求項１〜５のいずれか一項に記載の複合ヤーン。
【請求項７】
前記強化フィラーの一部が前記コアヤーンのフィラメント間の隙間に存在する、請求項１〜６のいずれか一項に記載の複合ヤーン。
【請求項８】
前記強化フィラーが官能化フィラーによって形成された群から、好ましくは官能化ガラスビーズ、官能化炭酸カルシウムおよび官能化タルクによって形成された群から選択される、請求項１〜７のいずれか一項に記載の複合ヤーン。
【請求項９】
前記強化フィラーがシラン化剤、エポキシ、およびポリイソシアネートから選択された少なくとも１種の化合物、好ましくはシラン化剤で官能化される、請求項１〜８のいずれか一項に記載の複合ヤーン。
【請求項１０】
前記マトリックスが少なくとも１種の難燃性フィラーを含む、請求項１〜９のいずれか一項に記載の複合ヤーン。
【請求項１１】
前記コアヤーンの構成材料がシリオン、玄武岩、アラミド、ポリエステル、ポリアミド、炭素、およびポリビニルアルコールから選択される、請求項１〜１０のいずれか一項に記載の複合ヤーン。
【請求項１２】
前記コアヤーンの前記構成材料がシリオンであり、前記コアヤーンが標準的なテキスタイルガラスヤーンである、請求項１〜１１のいずれか一項に記載の複合ヤーン。
【請求項１３】
前記コアヤーンの前記構成材料がシリオンであり、前記コアヤーンが特殊なキスタイルガラスヤーンである、請求項１〜１１のいずれか一項に記載の複合ヤーン。
【請求項１４】
前記マトリックスを覆う少なくとも１つのシース層をさらに含み、前記層が少なくとも１種のポリマー材料と少なくとも１種の強化フィラーとを含む、請求項１〜１３のいずれか一項に記載の複合ヤーン。
【請求項１５】
前記層の前記強化フィラーが前記マトリックスの前記強化フィラーと同じ化学的性質のものである、請求項１４に記載の複合ヤーン。
【請求項１６】
前記層が少なくとも１種の難燃性フィラーをさらに含む、請求項１４または１５に記載の複合ヤーン。
【請求項１７】
請求項１〜１６のいずれか一項に記載の複合ヤーンを製造するためのプロセスであって、コーティングまたは押出しによって、ポリマー材料および強化フィラーを含むマトリックスをコアヤーンに堆積する少なくとも１つのステップを含む製造プロセス。
【請求項１８】
前記強化フィラーが堆積の前に前記ポリマー全体に分散される、請求項１７に記載の製造プロセス。
【請求項１９】
前記フィラーの一部が前記コアヤーンの前記フィラメント間の隙間に存在する、請求項１７または１８に記載の製造プロセス。
【請求項２０】
前記堆積ステップが、前記コアヤーンの前記フィラメントにプラスチゾルをコーティングすることによって実行され、前記プラスチゾルは好ましくはポリ塩化ビニル（ＰＶＣ）を主成分とする、またはアクリル樹脂を主成分とする、請求項１７〜１９のいずれか一項に記載のプロセス。
【請求項２１】
少なくとも１種の強化フィラーが分散されたポリマー材料の少なくとも１つの層を、前記堆積ステップで得られた前記複合ヤーンにコーティングまたは押出しすることによって、前記堆積ステップで製造された前記複合ヤーンにコーティングする少なくとも１つのステップをさらに含む、請求項１７〜２０のいずれか一項に記載のプロセス。
【請求項２２】
前記コーティングステップが、プラスチゾルでコーティングすることによって、または化合物の押出しによって実行される、請求項２１に記載のプロセス。
【請求項２３】
前記ポリマー材料の層が少なくとも１種の難燃性フィラーをさらに含む、請求項２１または２２に記載のプロセス。
【請求項２４】
請求項１〜１６のいずれか一項に記載の、または請求項１７〜２３のいずれか一項に従って製造された少なくとも１つの複合ヤーンを含むテキスタイル表面。
【請求項２５】
織ることにより作られることを特徴とする請求項２４に記載のテキスタイル表面。
【発明の詳細な説明】
【技術分野】
【０００１】
以下に開示される本発明は、連続マルチフィラメントヤーンを、少なくとも１種のポリマーを含むマトリックスでコーティングすることによって一般に得られる複合ヤーンの一般的な分野に；これらのヤーンから作られたテキスタイルの一般的な分野に、およびそのようなテキスタイルまたはヤーンから作られた日よけ、または他のサンブロック、サンスクリーンもしくはサンシールドに関する。
【背景技術】
【０００２】
複合ヤーンは、よく知られていて一般的に使用されている技術的なヤーンであり、一般に以下を含む；
・一般的に撚られている連続マルチフィラメントヤーン（すなわち、いくつかのフィラメントから形成されたヤーン）を含むコア；
・少なくとも１種のポリマー材料、例えばポリ塩化ビニル（ＰＶＣ）などの塩素化ポリマー材料、可塑剤、および通常は１種または複数種の鉱物難燃性フィラーから構成される難燃性系を含むマトリックス；および
・シースまたはエンベロープ。
【０００３】
鉱物難燃性フィラーは不溶性の鉱物固形物質であり、通常、機械的手段によって有機マトリックスに分散させることを意図されている。難燃性フィラーは、材料の耐火性を向上させるために使用される。難燃性フィラーは、通常、ハロゲン化、有機リン（ホスホネート、ホスフィネート、ホスフェート、その他）、ホウ素ベースまたは窒素分子、（Ｍ（ＯＨ）ｎ）タイプの金属水酸化物（Ｍは金属）、例えば、アルミニウムまたはマグネシウム、または三酸化または五酸化アンチモンなどの酸化アンチモンから選択される。多くの用途では、難燃性材料（すなわち、耐火性を備えた材料）を必要とする。この目的のために、少なくとも１種の難燃性フィラーを材料に組み込むことができる。このようにして得られた配合物を適用条件に適合させることも必要である。これを行うために、複合ヤーンのマトリックスの製造のために作られた化学調製物の粘度を調整することを可能にする減粘剤などの他の材料がマトリックス中に存在し得る。
【０００４】
複合ヤーンは、一般に、通常はねじれを有する連続マルチフィラメントヤーンまたは「コアヤーン」（「繊維」としても知られる）上にポリマーを堆積させることによって得られる。この目的のために主に２つの技術が使用される：１つは「プラスチゾル」技術である。これはコアヤーンをプラスチゾルの少なくとも１つの層でコーティングすることを含み、前記プラスチゾル層は、ポリマー、可塑剤、および任意選択的にフィラーなどの他の成分を含む。その後コアヤーンの周りのプラスチゾルのゲル化が続く。もう１つは「押出コーティング」技術である。これは押出機内でポリマーを固体形態から液体形態に加熱し、続いてコアヤーン上に堆積させ、次いでダイで較正することを含む。「プラスチゾル」という用語は、一般に油の形態の可塑剤中のポリマーの分散から得られる生成物を指す。この分散液は加熱される。つまり、特定の温度から始まる可塑剤がポリマーの溶媒になる。したがって、２相媒体から１相媒体への変化がある。一種のゲル化であるこの変換は不可逆的である。「押出コーティング」技術は、押出し可能な熱可塑性ポリマー専用である。
【０００５】
一般に、複合ヤーンの中心は、すべてのフィラメントが集中している領域から形成される。この領域は通常、ポリマーが非常に少ない。したがって、フィラメントは一般に互いに直接接触している。フィラメント間の分離の欠如、およびポリマーの欠如による凝集の欠如は、これらの複合ヤーンで作られたテキスタイルの切断作業中に引張りにつながり、シースが切断されると、フィラメントはもはや所定の位置に維持されず、簡単に引っ張ることがあり得る。引っ張られたフィラメントが脆弱な領域を形成し、それが複合ヤーンの機械的特性を低下させる可能性があるため、これは時間の経過とともに問題を引き起こす。これは、テキスタイルガラスヤーンで作られた複合ヤーンの場合に特に当てはまる。それというのも、テキスタイルガラスヤーンは非常に水に敏感であり、毛細管現象を介して、複合ヤーンに浸透する可能性のある水が一定時間後に機械的特性を大幅に低下させる可能性があるためである。
【０００６】
この問題を克服するために、特許出願の国際公開第０３／０５６０８２号パンフレットに記載されている解決策を含む、様々な技術的解決策が実施されてきた。前記文書は、各フィラメントにコーティングすることによって得られる複合ヤーンについて記載している。したがって、フィラーを含まない第１のコーティングの終了時に得られた複合ヤーン上に難燃性コーティングを堆積することによって、難燃性複合ヤーンを製造することが可能である。しかしながら、フィラメントを個別にコーティングすることは複合ヤーンを硬化させ、これはこの複合ヤーンから得られるテキスタイルの取り扱いを困難にし、ロールアップ後に「記憶力」を与えることによって標準ＥＮ１３５６１の規定に従うブラインドの生地としての使用に適さなくなる可能性さえある。「記憶力」は数サイクルの使用後の外観に大きな影響を与える。標準ＥＮ１３５６１は外部ブラインドに関するものであり、安全性に関連するものを含め、性能の要件が含まれている。
【０００７】
特許出願の国際公開第２０１１／０３３１３０号パンフレット自体は、複合ヤーンを製造するためのプロセスが、（各フィラメントへのマトリックスのアクセシビリティを可能にするように）コアヤーンを構成する個々のフィラメントの機械的開離；好ましくは扇状化の予備ステップを含むという点で、特許出願の国際公開第０３／０５６０８２号パンフレットの改良を記載している。しかしながら、国際公開第２０１１／０３３１３０号パンフレットに記載されているプロセスは、実施するのが非常に複雑である。さらに、コアヤーンは、それを構成する個々のフィラメントの機械的開離によって生成されるかなりの機械的応力に耐えることができなければならない。これによりコアヤーンの選択が制限される。
【０００８】
一般に織りによって複合ヤーンから得られ、ブラインドファブリックを作ることを目的としたテキスタイルは、様々な法域で耐火性能規制の対象となる。
【０００９】
ドイツでは、標準ＤＩＮ  ４１０２−１の下に、材料の火災に対する反応を定義する３つのカテゴリ（コードＢ１からＢ３）から構成されるクラスがある。コードＢ１は、有機材料の最も厳しい分類を示す。これは一般的に、特にドイツ愛好家の地域で、そして影響により北ヨーロッパで、太陽光保護テキスタイルに必要とされる。
【００１０】
フランスでは、標準ＮＦ  Ｐ９２−５０７の下に、材料の火災反応を定義する５つのカテゴリ（またはクラス）から構成されるクラスがある（コードＭ０からＭ４）。この分類は、無機繊維をベースにした布などの溶けない材料の場合、バーナーを取り外した後の炎の持続時間、試験片の破壊された長さ、および標準ＮＦ  Ｐ９２−５０３の下での試験の実行中に火が付いた滴が滴り落ちる可能性に基づいている。標準ＮＦ  Ｐ９２−５０７は、標準ＮＦ  Ｐ９２−５０３の下で実行される試験を利用するクラスについて記載している。溶融性材料の場合、標準ＮＦ  Ｐ９２−５０４およびＮＦ  Ｐ９２−５０５に従って追加の試験が必要である。燃焼性は材料の全燃焼によって放出される熱であり、引火性は材料によって生成される引火性ガスの量である。コードＭ１は非引火性の燃焼性材料を示し、特にフランス市場向けの太陽光保護テキスタイルに適用され、影響により南ヨーロッパの市場にも適用される。
【００１１】
現在、フランスとドイツの分類は依然として広く使用されているが、「ユーロクラス」を定義するヨーロッパ標準ＥＮ１３−５０１−１に取って代わられる過程にある。
【００１２】
ユーロクラスは耐火性能を定義する。それらは、とりわけ、建設用および建物の付属品用の製品を特徴付けるために使用される。それらは個別に取り上げられるフランスおよびドイツの各クラスよりも完全である。それというのも、それらは、放出されるエネルギーのレベルに応じてＡ１、Ａ２、Ｂ、Ｃ、Ｄ、またはＦで示される材料の耐火性能、「煙（ｓｍｏｋｅ）」の「ｓ」で示される放出される煙霧の不透過度（量および速度）（コードｓ１からｓ３）、および「滴（ｄｒｏｐｌｅｔ）」の「ｄ」で示される発せられる火が付いた滴およびデブリ（コードｄ０からｄ２）を考慮に入れるためである。テキスタイルガラスヤーン（またはガラス繊維）などの鉱物コアヤーンを非常に難燃性の高いプラスチゾルでコーティングすることによって得られる一般的な市販の複合ヤーンは、標準ＥＮ  １３−５０１−１のユーロクラスＣｓ３ｄ０の耐火性能基準を最もよく満たすテキスタイルを調製することを可能にする。理想的には、それらは、標準ＥＮ  １３−５０１−１のユーロクラスＢｓ２ｄ０の耐火性能基準を満たすべきである。しかしながら、現時点では、ガラステキスタイルヤーンなどの鉱物コアヤーンに難燃性ＰＶＣプラスチゾルをコーティングすることによって得られる市販の複合ヤーンでは、標準ＥＮ  １３−５０１−１のユーロクラスＢｓ２ｄ０またはＢｓ３ｄ０の耐火性能基準を満たす太陽光保護テキスタイルを調製することはできない。
【００１３】
難燃性複合ヤーンを調製するために、通常、マトリックスのポリマーに分散された難燃性フィラーが使用される。これらの難燃性フィラーは、非常に多様なサイズおよび形状のものである。
【００１４】
特許ＥＰ第０９００２９４号明細書は、そのマトリックスを構成するポリマー材料が塩素化され、酸素化アンチモン化合物（一般に三酸化アンチモン）、水和金属酸化物およびホウ酸亜鉛を組み合わせた三成分組成物の難燃性フィラーを含むような複合ヤーンを記載しており、複合ヤーンの無機材料の総組成は４〜６５％である。可塑剤は一般に少なくとも１種の有機フタル酸エステルを含み、リン酸塩を含まない。しかしながら、特定のフタル酸エステルは有毒であると言われており、アンチモン塩は有毒であると疑われている。
【００１５】
特許出願の国際公開第２０１０／００１２４０号パンフレットは、難燃性プラスチゾルが鉛フリーの塩素化ポリマーを含み、可塑剤がオルトフタレートを含まず、難燃性フィラーがアンチモンを含まず、金属水和物と亜鉛塩を含むという点で、特許ＥＰ第０９００２９４号明細書の改良を記載している。しかしながら、難燃剤の含有量は高い一方で可塑剤の含有量は耐火性クラスに準拠するために比較的低く、これは複合ヤーンの剛性をもたらし、したがってそのような複合ヤーンから、標準ＥＮ  １３５６１によって規定されている性能要件にも準拠しているブラインドファブリックを得ることを困難にしている。
【発明の概要】
【００１６】
したがって、従来技術と比較して改善された耐火性能を有し、製造が容易であり、標準ＥＮ  １３５６１の要件を満たすブラインドファブリックの製造を可能にする複合ヤーンが必要とされている。
【００１７】
本開示の一態様は、複合ヤーンの耐火性能の改善を提示することである。本開示の別の態様は、実行が容易な複合ヤーンを製造するためのプロセスを提供することである。
【００１８】
本開示の別の態様は、とりわけ複合ヤーンの製造コストを削減する目的で、ねじれが少なく、標準的なサイジングを含むガラステキスタイルヤーンをコアヤーンとして使用できるようにすることである。本開示の別の態様は、環境基準に準拠し、特に、毒性が疑われず、揮発性有機化合物（ＶＯＣ）の放出を制限する成分を使用するプロセスを提供することである。
【００１９】
したがって、第１の態様によれば、マトリックスに組み込まれた連続マルチフィラメントコアヤーンを含む複合ヤーンは、マトリックスが少なくとも１種のポリマー材料および少なくとも１種の強化フィラーを含み、強化フィラーは官能化粒子で作られ、前記粒子は、４０μｍ未満のメジアン径（ｄｖ５０）を有することを特徴とする。
【００２０】
有利なことに、複合ヤーンは、従来技術の複合ヤーンのタイターよりも低いタイター（または密度）を有する。したがって、典型的には、複合ヤーンは、コアヤーンが６８テックスのタイターを有する場合、１３５〜１４０テックスのタイターを有するが、従来技術の複合ヤーンは、同じコアヤーンに対して約１６５テックスのタイターを有する。これは、有利なことに、複合ヤーンから作られたテキスタイルの単位面積当たりの質量および厚さを、それぞれ、約１０から２０％、および約１０から１５％減らすことを可能にする。
【００２１】
連続マルチフィラメントコアヤーンは、好ましくは、１メートルあたり２０から４０ラウンドの範囲内のねじれを有する。
【００２２】
好ましい実施形態によれば、コアヤーンのねじれは、１メートルあたり２８〜４０ターンの間である。
【００２３】
さらにより好ましい実施形態によれば、コアヤーンのねじれは１メートルあたり２８ターンである。
【００２４】
好ましくは、強化フィラーの官能化粒子（または強化粒子）は、複合ヤーンのマトリックス全体に分散され、マトリックスはコアヤーンフィラメントと接触している。
【００２５】
特に好ましくは、強化フィラーの一部は、コアヤーンのフィラメント間の隙間に存在する。有利なことに、強化フィラーの最小粒子は、コアヤーンのフィラメント間スペースの隙間に存在する。
【００２６】
いかなる場合においても、マトリックスは一般に、官能化粒子が分散している連続媒体を形成する。
【００２７】
好ましくは、マトリックス中の官能化粒子の分散は均質である。「均質」とは、マトリックス中の官能化粒子の濃度が、前記マトリックスのいずれの地点においても同じオーダーの大きさであることを理解されたい。
【００２８】
本明細書に開示される好ましい実施形態によれば、複合ヤーンは、コアヤーン、マトリックス、およびシースで作られる。
【００２９】
「ＸとＹの間」という用語（ＸとＹは任意の数値）は、ＸとＹの間を意味し、限界値は除外される。「ＺからＴの範囲内」という用語（ＺとＴは任意の数値）は、ＺとＴの間を意味し、限界値が含まれる。
【００３０】
「Ａおよび／またはＢ」という用語（ＡおよびＢは任意の特性）は、「Ａ」または「Ｂ」または「ＡおよびＢ」を意味する。
【００３１】
「テックス」という用語は、当業者に一般的であるように、１キロメートルのヤーンのグラム単位の質量を意味する。
【００３２】
「マトリックス」という用語は、コアヤーンと接触している少なくとも１種のポリマー材料を含む要素を意味する。
【００３３】
好ましくは、粒子は、コアヤーンを構成する材料の硬度以下の硬度（モース）を有する。
【００３４】
モース硬度は、鉱物の硬度の測定値である。モーススケールは、すぐに利用できる１０種類の鉱物に基づく。その硬度スケールは１（タルクの場合）から１０（ダイヤモンドの場合）の範囲である。それは、ある鉱物と、硬度がすでに分かっている他の２種の鉱物との比較（一方が他方を引っ掻く能力）によって測定可能である。一般に、この値は製品供給業者によって提供される。したがって、マルチフィラメントから形成されたテキスタイルガラスヤーンの硬度は５．５である。テキスタイルガラスヤーンは一般にシリオン（ｓｉｌｉｏｎｎｅ）と呼ばれる。テキスタイルガラスヤーンは、サイジングされたシリオンの様々なフィラメントのを撚り合わせたアセンブリである。「サイジングされた」という用語については、以下で説明する。好ましい実施形態によれば、強化フィラーを構成する粒子のモース硬度は、例えば、これらの値の間の０．５の増分を含めて、少なくとも１および５．５以下である。換言すると、この硬度は１から５．５の範囲にある。
【００３５】
強化粒子の硬度が１未満の場合、強化フィラーは一般に砕けやすく、したがって、複合ヤーンの製造ステップの間のせん断に耐えられないために破壊される。強化粒子の硬度が５．５より大きい場合、強化フィラーはコアヤーンを構成するフィラメントを局所的に損傷する可能性がある。
【００３６】
「サイズ」（または「平均サイズ」）という用語は、通常どおり、選択した粒子サイズ分析操作中に検討中の粒子と同じように挙動する理論球が有するであろう直径を意味する。「直径」または「等価直径」という用語も使用される。
【００３７】
検討中の技術分野では、測定は一般に、一連の振動スクリーンによるスクリーニング、またはレーザー粒子サイズ分析（回折レーザーを使用）によって行われる。粒子サイズは、好ましくは、レーザー粒子サイズ分析によって測定される。レーザー粒子サイズ測定に使用できる機械は、通常、Ｍａｌｖｅｒｎ  Ｉｎｓｔｒｕｍｅｎｔｓブランドの機械、例えばＭａｌｖｅｒｎ  Ｍａｓｔｅｒｉｚｅｒ  ２０００  Ｉｎｓｔｒｕｍｅｎｔ機械である。この機械は、とりわけ、粒子の体積分布、特に、以下で説明する寸法ｄｖ５０、ｄｖ１０およびｄｖ９０を決定することを可能にする。当業者に知られているように、例えば、レーザー粒子サイズ分析器に供給する乾燥粉末を乾燥させることを可能にする、Ｓｃｉｒｏｃｃｏ  ２０００タイプの粉末乾燥機の使用を組み合わせることは一般的である。
【００３８】
メジアン径（ｄｖ５０）、または径（ｄｖ５０）は中央値を示す：粒子の５０％（体積基準）がより小さいサイズを有し、粒子の５０％（体積基準）がより大きいサイズを有する。粒子は、４０μｍ未満、好ましくは３０μｍ未満、一般に５μｍを超え、好ましくは１５μｍを超えるメジアン径（ｄｖ５０）を有する。好ましくは、メジアン径（ｄｖ５０）は５μｍ〜４０μｍの間であり、さらにより好ましくは１５μｍ〜３０μｍの間、または１５μｍから３０μｍの範囲内であり、例えばそれらの間の１μｍの増分を含む。
【００３９】
強化粒子のメジアン径（ｄｖ５０）が５μｍ未満の場合、コアヤーンのフィラメント間の隙間に存在する強化フィラーの粒子は多すぎる。プロセスの観点から、これは一般に、これらの粒子の表面積が大きすぎる結果となり、それが堆積されるときにマトリックスを構成するポリマー材料の粘度の増加につながる。これらの強化粒子のメジアン径（ｄｖ５０）が４０μｍを超える場合、コアヤーンのフィラメント間の隙間に存在する強化粒子は少なすぎる。プロセスの観点から、これは一般に、コアヤーンのフィラメント間の隙間における強化フィラーの粒子の分散が困難であり、したがって不十分であるという結果をもたらす。その場合、複合ヤーンの破断強度は不十分であると一般に判断される。
【００４０】
径（ｄｖ１０）は、それより下で粒子の１０％（体積基準）がより小さいサイズを有し、粒子の９０％（体積基準）がより大きいサイズを有するサイズを示す。粒子は一般に１５μｍ未満、好ましくは１μｍから１５μｍの範囲内の径（ｄｖ１０）を有する。
【００４１】
強化粒子の径（ｄｖ１０）が１μｍ未満の場合、コアヤーンのフィラメント間の隙間に強化フィラーの多すぎる量の粒子が存在する。プロセスの観点から、これは一般に、これらの粒子の表面積が大きすぎる結果となり、それが堆積されるときにマトリックスを構成するポリマー材料の粘度の増加につながる。強化粒子の径（ｄｖ１０）が１５μｍより大きい場合、コアヤーンのフィラメント間の隙間に存在する強化粒子は少なすぎる。プロセスの観点から、これは一般に、コアヤーンのフィラメント間の隙間における強化フィラーの粒子の分散が困難であり、したがって不十分であるという結果をもたらす。その場合、複合ヤーンの破断強度は不十分であると一般に判断される。径（ｄｖ９０）は、それより下で粒子の９０％（体積基準）がより小さいサイズを有し、粒子の１０％（体積基準）がより大きなサイズを有するサイズを示す。粒子は、一般に、９０μｍ未満、好ましくは３０μｍから９０μｍの範囲内、さらにより好ましくは３０μｍから８０μｍの範囲内の径（ｄｖ９０）を有する。
【００４２】
強化粒子の径（ｄｖ９０）が３０μｍ未満の場合、コアヤーンのフィラメント間の空間内に強化フィラーの粒子の多すぎる量が存在する。プロセスの観点から、これは一般に、これらの粒子の表面積が大きすぎる結果となり、それが堆積されるときにマトリックスを構成するポリマー材料の粘度の増加につながる。強化粒子の径（ｄｖ１０）が９０μｍより大きい場合、コアヤーンのフィラメント間の隙間に存在する強化粒子は少なすぎる。プロセスの観点から、これは一般に、コアヤーンのフィラメント間の隙間における強化フィラーの粒子の分散が困難であり、したがって不十分であるという結果をもたらす。その場合、複合ヤーンの破断強度は不十分であると一般に判断される。複合ヤーンを使用するテキスタイル分野では、コアヤーンの各フィラメントの平均直径の公称値は、一般に３．５μｍから１３μｍの範囲内であり、典型的に３．５μｍから９μｍの範囲であり、さらに好ましくは６μｍから９μｍの範囲、例えば、６μｍまたは９μｍである。この公称値は、通常、コアヤーンの供給業者によって提供される。複合ヤーンの他の用途については、他の公称値が想定され得る。
【００４３】
好ましい実施形態によれば、強化粒子のメジアン径（ｄｖ５０）とコアヤーンの各フィラメントの直径との間の比は、一般に、０．１５：１から１２：１の範囲であり、好ましくは１．５：１から５：１の範囲である。
【００４４】
好ましい実施形態によれば、複合ヤーン中に存在する強化フィラーの重量パーセントは、０．５から３０％の範囲内である。より好ましい実施形態によれば、複合ヤーン中に存在する強化フィラーの重量パーセントは、０．５から２０％の範囲内である。さらにより好ましい実施形態によれば、複合ヤーン中の強化フィラーの重量パーセントは、１から１０％の範囲内である。
【００４５】
好ましい実施形態によれば、強化フィラーは、官能化フィラーによって形成される群から、好ましくは官能化ガラスビーズ、官能化炭酸カルシウム、および官能化タルクによって形成される群から選択される。
【００４６】
官能化ガラスビーズの硬度は５．５である。官能化炭酸カルシウムの硬度は３．０である。官能化タルクの硬度は１．０である。
【００４７】
「官能化された」という用語は、「表面処理された」、すなわち、官能性が少なくとも１つの有機基を介して粒子の表面に添加されたことを意味する。この官能化は、官能化剤として知られる少なくとも１種の化合物を用いて行われる。官能化により、フィラーとその環境（この場合はマトリックス）の間に「化学的架橋」を形成することが可能になる。したがって、フィラー、コアヤーン、およびマトリックスを化学的に結合する（例えば共有結合を介して）か、物理化学的に結合する（例えば水素結合を介して）ことが可能である。有利なことに、これにより、すべての構成要素が有機タイプの化学結合を介して一緒に結合されている実質的に均質な媒体を得ることが可能になる。有利なことに、これは、材料に実質的な凝集性および機械的特性の均一性を与える。これは、「強化フィラー」という用語の使用と一致している。換言すると、強化フィラーは、マトリックスを構成するポリマーおよびコアヤーンにも完全に付着している。
【００４８】
さらに、強化フィラーは、それらの一部がコアヤーンのフィラメント間の隙間に存在するのに十分小さい粒子サイズを有し、これにより、フィラメント間の隙間、好ましくはフィラメント間の隙間のすべての充填が有利に可能になる。
【００４９】
フィロシリケート粒子から構成されるタルクに関して、官能化剤は、一般に、オキシシラン（またはシロキサン）および少なくとも１つの有機基を有するオキシゲルマンによって形成される基から選択される。これは、例えば、国際公開第２０１４／２０７３９７号パンフレットに記載されている。
【００５０】
官能化ガラスビーズは、一般に、共有結合的かつ直接的または間接的に、ガラスの表面に試薬を化学的にグラフトすることによって作製される。これは、例えば、国際公開第２０１４／０８３１６２号パンフレットに記載されている。官能化ガラスビーズは、Ｍｉｃｒｏｐｅｒｌ（登録商標）またはＯｍｉｃｒｏｎ（登録商標）の名前でＳｏｖｉｔｅｃ社から販売されている。
【００５１】
炭酸カルシウムは一般に、表面への試薬の化学的グラフト化によって官能化される。実行されるプロセスは、ガラスビーズに使用されるプロセスと同様である。
【００５２】
好ましくは、強化フィラーは、シラン、例えば、アルキルアルコキシシランなどのシラン化剤；エポキシ（とりわけエポキシシランおよびＤＧＥＢＡ（ビスフェノールＡジグリシジルエーテル）が挙げられる）；ＭＤＩ誘導体（または４，４’−ジフェニルメタンジイソシアネートの場合は４，４’−ＭＤＩ）またはＨＤＩ（ヘキサメチレンジイソシアネートの場合）などのポリイソシアネートから選択される少なくとも１種の化合物で官能化される。
【００５３】
好ましくは、強化フィラーは、シラン化剤、エポキシ、およびポリイソシアネート、さらにより好ましくはシラン化剤から選択される少なくとも１種の化合物で官能化される。
【００５４】
シラン化剤は、アルキルアルコキシシラン、アルキルシリルハライド、例えばトリメチルシリルクロリドまたはジメチルシリルジクロリドなど、テトラメチルシラン、テトラエトキシシラン、ジメチルシロキサン、１，１，１，３，３，３−ヘキサメチルジシラザン、その他などの少なくとも１つのシリル基を含む化合物である。
【００５５】
「シリル」とは、シランに由来するラジカルを意味する。
【００５６】
「アルキル」とは、アルカンに由来するラジカルを意味し、１〜２０個の炭素原子、好ましくは１〜１０個の炭素原子、より好ましくは１〜５個の炭素原子を含む。
【００５７】
「アルコキシシラン」とは、二価の基−Ｓｉ−Ｏと、１から２０個、好ましくは１から１０個、より好ましくは１から５個の炭素原子を含むアルキル基とを含む化合物を意味する。
【００５８】
これらの生成物には幅広い種類があるため、シランが優先的に使用される。シランは式ＳｉＨ４の分子である。拡大すると、「シラン」という用語は、ここで、通常通り、中心原子がシリコンである化合物、例えば、ＳｉＨＣｌ３（トリクロロシラン）またはテトラメチルシランＳｉ（ＣＨ３）４またはテトラエトキシシランＳｉ（ＯＣ２Ｈ５）４を指す。官能化強化フィラーは、シランで官能化されている場合、すなわち、シランの少なくとも１つのシリル基と強化フィラーの粒子との間に共有結合が形成される場合、シラネートと呼ばれる。例えば、トリメチルシリルクロリドによるシラン化は、粒子に共有結合したトリメチルシリル基を形成し、またはジメチルシリルジクロリドによるシラン化は、粒子に共有結合したジメチルシリル基を形成する。当業者は、フィラー、コアヤーン、およびマトリックスに応じて、状況に完全に適したグレードを容易に特定することができる。特にコアヤーンが有機起源（ポリエステル、ポリアミド、ポリビニルアルコールその他）である場合、エポキシおよびポリイソシアネートが最も好ましい。
【００５９】
好ましい実施形態によれば、マトリックスは、少なくとも１種の難燃性フィラーをさらに含む。
【００６０】
難燃性フィラーは当業者によく知られている。それらは一般に、酸素化アンチモン化合物、例えば三酸化アンチモン、ヒドロキシスズ酸亜鉛またはホウ酸亜鉛を含む特定の亜鉛塩、その金属がアルミニウム、マグネシウム、スズおよび亜鉛によって形成される群から選択される水和金属酸化物、例えば、アルミナ三水和物などのアルミナ水和物、または水酸化マグネシウムなどのマグネシウム水和物、および膨張系として機能するリンベースのセラミックから選択される。
【００６１】
コアヤーンの構成材料は、好ましくは、シリオン、玄武岩、アラミド、ポリエステル、ポリアミド、炭素、およびポリビニルアルコールから選択される。特に好ましい方法では、コアヤーンの構成材料はシリオンである。上に示したように、シリオンのモース硬度は５．５である。
【００６２】
コアヤーンの構成材料がシリオンである場合、コアヤーンは、「標準的な」テキスタイルガラスヤーンまたは「特殊な」ガラスヤーンから形成され得ることが知られている。
【００６３】
標準的なテキスタイルガラスヤーンのねじれは、一般に１メートルあたり２０から４０ターンの範囲内である。ねじれは、通常、３３テックスまたは６８テックスのコアヤーンテックスの場合は１メートルあたり２８ターン、または２２テックスのコアヤーンの場合は１メートルあたり４０ターンである。標準的なテキスタイルガラスヤーンは、一般にデンプンに基づくサイジングをさらに含み、その目的は、シリオンフィラメントを保護し、それらの凝集を確実にすることである。これは、サイジングされたテキスタイルガラスヤーンと呼ばれる。そのようなサイジングの組成物は、一般に、これらのコアヤーンを商品化する会社によって開発されているが、それらは開示されていない。
【００６４】
サイジングは、ダイの穴を通して溶融ガラスのフィラメントを高速で紡ぐものである、この業界で「成形」作業と呼ばれる作業の間、テキスタイルガラスヤーンを構成する個々のフィラメントに堆積される。このサイジングは、一般に、コアヤーンの製造中に水性エマルジョンの形態でフィラメントの表面に堆積される。それは一般にコアヤーンの重量組成の０．５％から１．５％に相当する。テキスタイルヤーンの場合、サイジングの役割は、フィラメントを保護して操作できるようにし、織り中の静電気の現象を減らすことである。テキスタイルサイジングは、通常、接着剤（一般にデンプンである）、および場合により少なくとも１種の湿潤剤（ヤーンの含浸を改善することを目的とする）および／または少なくとも１種の潤滑剤から構成される。特殊なテキスタイルガラスヤーンとは対照的に、標準のテキスタイルガラスヤーンは、そのサイジングにカップリング剤を含まない。
【００６５】
したがって、標準的なテキスタイルガラスヤーンは、一般に、１メートルあたり２０から４０ターンの範囲のねじれを有し、少なくとも１種の接着剤、および場合により少なくとも１種の湿潤剤および／または少なくとも１種の潤滑剤を含む、好ましくはそれらから形成されるサイジングを含むテキスタイルガラスヤーンである。
【００６６】
テキスタイルガラスヤーンをＰＶＣプラスチゾルでコーティングする用途で通常使用される特殊なテキスタイルガラスヤーンは、一般に１メートルあたり４０から８０ターンの範囲のねじれ、および／または特殊なサイジングと呼ばれるものを有し、特殊なサイジングは、標準的なテキスタイルガラスヤーンのサイジングに加えて、サイジングのための少なくとも１種の接着促進剤および／または少なくとも１種のカップリング剤を含む。ねじれ値は、通常、関連する最終用途に関連付けられる。接着促進剤および／またはカップリング剤は、テキスタイルガラスヤーンの構成フィラメントと接着促進剤および／またはカップリング剤との間、さらに、接着促進剤および／またはカップリング剤と、マトリックスを構成するポリマーとの間の接着（主に少なくとも１つの化学結合を作り出すことによる）を可能にすることを意図している。したがって、テキスタイルガラスヤーンの構成フィラメントとポリマーは化学的に結合している。好ましくは、特殊なサイジングは、少なくとも１種の有機結合剤および／または少なくとも１種の潤滑剤をさらに含む。接着促進剤／カップリング剤は一般的にシランである。各テキスタイルガラスヤーン製造業者は独自のサイジングを有し、その正確な化学組成は企業秘密である。したがって、ＶＥＴＲＯＴＥＸ社のサイジングＴＤ５２およびＴＤ５３などのシリオン／ＰＶＣ接着を促進するために特別に開発されたサイジングと、ＶＥＴＲＯＴＥＸ社のサイジングＴＤ２２およびＴＤ３７などの様々なタイプのポリマーとのシリオンの接着を促進するために特別に開発されたサイジングがある。
【００６７】
したがって、特殊なテキスタイルガラスヤーンは、一般に、１メートルあたり４０から８０ターンの範囲のねじれを有し、および／または、少なくとも１種の接着剤、および少なくとも１種の接着促進剤および／または少なくとも１種のカップリング剤を含む、好ましくはそれらから形成されるサイジングを含むテキスタイルガラスヤーンである。
【００６８】
したがって、特殊なテキスタイルガラスヤーンは、標準的なテキスタイルガラスヤーンよりもはるかに高価である。
【００６９】
特に有利な方法において、複合ヤーンは、強制的に特殊なテキスタイルガラスヤーンではなく、標準的なテキスタイルガラスヤーンであるコアヤーンを含み得る。
【００７０】
いかなる理論によっても制限されることを望まないが、本出願人は、この利点は、マトリックスを構成するポリマーとコアヤーンとの間の結合の特定量の制御によって、および中間的な役割を果たし、テキスタイルガラスヤーンの構成フィラメントとマトリックスの構成ポリマーとの間の「関節」のように振る舞う官能化粒子のマトリックス中の存在のおかげで得られると考える。これらの官能化粒子は、コアヤーンの標準的なサイジングとマトリックスを構成するポリマーとの間に化学結合を作り出すが、これは従来技術では不可能である。
【００７１】
したがって、テキスタイル用途の場合、これにより、特殊なテキスタイルガラスヤーンを標準のテキスタイルガラスヤーンで置き換えることが有利に可能になり、これにより、複合ヤーンの製造コストを２５％のオーダーで大幅に削減することができ、これは、複合ヤーン製造業者に向けて、特に最大の世界的生産能力を有する製造業者に向けて、コアヤーンの潜在的供給業者のパネルを開き、例えばアジアの供給業者はプリント回路基板の製造に意図されたテキスタイルガラスヤーンを製造している。具体的には、コアヤーンの原料が、特にサイジングのための特別で高価な有機製品（すなわち、少なくとも１種の接着促進剤および／または少なくとも１種のカップリング剤）の使用を回避することによって、より安価であるだけでなく、テキスタイルガラスヤーンであるコアヤーンのより少ない撚りによって、テキスタイル生産で一般的に使用される撚り機でこれらのヤーンの通過時間を制限することが可能である。
【００７２】
実施例に示すように、標準的なテキスタイルガラスヤーンであるコアヤーンを使用することによって得られる複合ヤーンの品質は損なわれず、むしろ特殊なテキスタイルガラスヤーンであるコアヤーンを使用する従来技術の複合ヤーンの品質よりも優れている。いかなる理論によっても制限されることを望まないが、本出願人は、それが、マトリックス中に存在する官能化粒子によって可能とされるフィラメント間の隙間へのより容易なアクセスのおかげであると考える。
【００７３】
したがって、複合ヤーンのコアヤーンは、標準的なテキスタイルガラスヤーンであり得る。
【００７４】
複合ヤーンのコアヤーンはまた、特殊なテキスタイルガラスヤーンであり得る。
【００７５】
コアヤーンの構成材料の軟化点または融点は、複合ヤーンのマトリックスのポリマー材料の実装温度よりも高くなければならない。例えば、テキスタイルガラスヤーンである場合のコアヤーンの構成材料の軟化点は、複合ヤーンのマトリックスのポリマー材料の実装温度よりも少なくとも２０℃高い、好ましくは少なくとも３０℃高い、さらにより好ましくは少なくとも５０℃高い。例として、複合ヤーンのマトリックスのポリマー材料の実装温度は、典型的には５０から１８０℃の範囲である。コアヤーンの構成材料の軟化点は、前記ヤーンがテキスタイルガラスヤーンである場合、典型的には約６００℃である。
【００７６】
好ましい実施形態によれば、複合ヤーンは、前記マトリックスを包む「シース」または「エンベロープ」とも呼ばれる少なくとも１つの層をさらに含み、この層は、少なくとも１種のポリマー材料および少なくとも１種の強化フィラーを含む。この層は通常、マトリックスと同じ方法で、好ましくはコーティングによって堆積される。好ましい実施形態によれば、複合ヤーンは、コアヤーン、マトリックス、およびシースから形成される。
【００７７】
好ましくは、この層のポリマー材料は、マトリックスのポリマー材料と同じ化学的性質のものである。「同じ化学的性質」という用語は、当業者に知られているように、適合性のある化学組成を意味する。
【００７８】
好ましい実施形態によれば、前記層の強化フィラーは、前記マトリックスの強化フィラーと同じ化学的性質のものである。有利なことに、この化学的性質の同一性は、より良好な均質性を有する複合ヤーンを得ることを可能にする、すなわち、それを構成するコアヤーン、マトリックス、および層が収着および接着に関して相互作用する。
【００７９】
さらに、１種または複数種の難燃性フィラー、色素性フィラーおよび／または熱安定剤および／またはＵＶ安定剤など、少なくとも１種の他の添加剤をマトリックス、層、またはその両方（層およびマトリックス）に組み込んで分散することができる。
【００８０】
好ましくは、シースは、少なくとも１種の難燃性フィラーをさらに含む。そのような難燃性フィラーは、当業者に知られており且つ上に記載した難燃性フィラーから選択される。
【００８１】
本開示は、有利には、複合ヤーン中に存在する難燃性フィラーの量（重量基準）を制限することを可能にする。したがって、通常、複合ヤーン中の難燃性フィラーの量（重量基準）は、最先端の複合ヤーンと同様のレベルの難燃性を得るために、一般に１．５％超且つ７．５重量％未満、例えば、複合ヤーンの総重量に対して約３重量％であり、最先端の複合ヤーンでは、難燃性フィラーの重量基準の量は、ほとんどの場合、複合ヤーンの総重量に対して８から１２重量％である。
【００８２】
本開示は、有利には、同量（重量基準）の難燃性フィラーについて、従来技術の複合ヤーンの耐火性能と比較して特に改善された耐火性能を有する複合ヤーンを得ることを可能にする。したがって、初めて、コアヤーンがシリオンから形成され、ユーロクラス標準ＥＮ  １３５０１−１の基準Ｂｓ２ｄ０またはＢｓ３ｄ０を満たす複合ヤーンを製造することが許可される。いかなる理論にも拘束されることを望まずに、本出願人は、強化フィラーの無機性が、火によって供給される熱の局所的な分散を可能にすると考えている。さらに、フィラメント間の隙間を強化粒子で満たすことにより、コアヤーンの中心に材料が不足していることに関連する「煙突」効果を排除することが可能になる。コアヤーンの中心の材料の不足は火炎の伝播に有利に働く。
【００８３】
一実施形態によれば、複合ヤーンは、連続マルチフィラメントコアヤーンおよびマトリックスを含み、マトリックスは以下を含む：
（ｉ）少なくとも１種のポリマー材料。ポリマーは、ＰＶＣ、ポリアクリレート、ポリオレフィン、ポリエステル、ポリビニル、ポリスチレン、ポリウレタン、ＥＶＡポリマーおよびポリアミドからなる群から選択される。
（ｉｉ）少なくとも１種の強化フィラー。強化フィラーは、マトリックスのポリマー材料に分散し、コアヤーンのフィラメント間の隙間に存在する粒子によって構成され、前記粒子は官能化されており、４０μｍ未満のメジアン径（ｄｖ５０）を有する。
複合ヤーンは、約０．５から５重量％の量の難燃性フィラーをさらに含み、前記ヤーンから得られるテキスタイル表面が、標準ＥＮ  １３５６１（１０，０００サイクル超）によって規定される性能要件を満たすようなものである。
【００８４】
「テキスタイル表面」とは、布、不織布、ニット、テキスタイルグリッド、その他などのヤーンの機械的アセンブリを意味する。「前記ヤーンから得られるテキスタイル表面」とは、ヤーンアセンブリが複合ヤーンであることを意味する。
【００８５】
一実施形態によれば、複合ヤーンは、連続マルチフィラメントコアヤーンおよびマトリックスを含み、マトリックスは以下を含む：
（ｉ）少なくとも１種のポリマー材料。ポリマーは、ＰＶＣ、ポリアクリレート、ポリオレフィン、ポリエステル、ポリビニル、ポリスチレン、ポリウレタン、ＥＶＡポリマーおよびポリアミドからなる群から選択される。
（ｉｉ）少なくとも１種の強化フィラー。強化フィラーは、マトリックスのポリマー材料に分散し、コアヤーンのフィラメント間の隙間に存在する粒子によって構成され、前記粒子は官能化されており、４０μｍ未満のメジアン径（ｄｖ５０）を有する。
複合ヤーンは、約０．５から５重量％の量の難燃性フィラーをさらに含み、前記ヤーンから得られるテキスタイル表面が、標準ＮＦ  Ｐ−９２−５０７のクラスＭ１の耐火性能要件を満たすようなものである。
【００８６】
一実施形態によれば、複合ヤーンは、連続マルチフィラメントコアヤーンおよびマトリックスを含み、マトリックスは以下を含む：
（ｉｉｉ）少なくとも１種のポリマー材料。ポリマーは、ＰＶＣ、ポリアクリレート、ポリオレフィン、ポリエステル、ポリビニル、ポリスチレン、ポリウレタン、ＥＶＡポリマーおよびポリアミドからなる群から選択される。
（ｉｖ）少なくとも１種の強化フィラー。強化フィラーは、マトリックスのポリマー材料に分散し、コアヤーンのフィラメント間の隙間に存在する粒子によって構成され、前記粒子は官能化されており、４０μｍ未満のメジアン径（ｄｖ５０）を有する。
複合ヤーンは、約５から１５重量％の量の難燃性フィラーをさらに含み、前記ヤーンから得られるテキスタイル表面が、標準ＮＦ  Ｐ１３５０１−１のユーロクラスＢｓ２ｄ０またはＢｓ３ｄ０の耐火性能要件を満たすようなものである。
【００８７】
第２の態様によれば、本開示はまた、第１の態様による複合ヤーンを製造するためのプロセスをカバーし、前記プロセスは、コーティングまたは押出しによって、少なくとも１種のポリマー材料と少なくとも１種の強化フィラーとを含むマトリックスをコアヤーンに堆積する少なくとも１つのステップを含む。
【００８８】
マトリックスは、ポリマー材料に加えて、少なくとも１種の強化フィラー、および場合によっては難燃性フィラーなどの少なくとも１種の他の添加剤を組み込む。
【００８９】
堆積に使用されるポリマーは、ＰＶＣ、ポリアクリレート、ポリオレフィン、ポリエステル、ポリビニル、ポリスチレン、ポリウレタン、エチレン−酢酸ビニル（またはＥＶＡ）ポリマーまたはポリアミドなどの従来のポリマーである。ＰＶＣおよびポリアクリレートは、一般に、コーティングによる堆積によって、典型的にはプラスチゾル技術を用いて使用される。ポリオレフィン、ポリエステル、ポリビニル、ポリスチレン、ポリウレタン、ＥＶＡポリマー、およびポリアミドは、一般に押出堆積で使用される。
【００９０】
好ましくは、強化フィラーは、堆積前にポリマー全体に分散される。換言すると、強化フィラーは、特に、ポリマーが液体の形態で堆積される場合に堆積のために加熱されるときに、ポリマーと混合される。ポリマーが粉末形態である場合、強化フィラーは粉末の混合物として混合され得る。強化フィラーはまた、ポリマーが顆粒の形態である場合、押出操作（「配合」）によってポリマーと密接に混合され得る。
【００９１】
そのような堆積は、特に好ましくは、フィラーの一部がコアヤーンのフィラメント間の隙間に配置されるように行われる。これは、当業者に知られているように、堆積中にマトリックスのレオロジー特性を調整することによって一般に実行される。
【００９２】
好ましくは、堆積ステップは、コアヤーンのフィラメント上にプラスチゾルをコーティングすることによって実施され、プラスチゾルは、より好ましくは、ポリ塩化ビニル（ＰＶＣ）を主成分とするか、あるいはアクリル樹脂（ポリアクリル酸）を主成分とする。「を主成分とする」とは、本発明によれば「を主に含む」を意味する。
【００９３】
プラスチゾルは当業者によく知られている。それらは一般に室温でペースト状であり、粉末状の合成樹脂（ポリマー）を液体可塑剤に分散させることによって得られる。様々なプラスチゾルが、例えば、特許出願の国際公開第２０１０／００１２４０号パンフレットに記載されている。
【００９４】
好ましい実施形態によれば、製造プロセスは、堆積ステップで製造された複合ヤーン上に、少なくとも１種の強化フィラーが分散されたポリマー材料の少なくとも１つの層をコーティングする少なくとも１つのステップをさらに含む。この場合、好ましくは、層は少なくとも１種の難燃性フィラーをさらに含む。
【００９５】
このコーティングステップは、典型的には、堆積ステップで得られた複合ヤーン上にプラスチゾルをコーティングすることによって、または堆積ステップで得られた複合ヤーン上に化合物を押し出すことによって、好ましくは堆積ステップで得られた複合ヤーン上にプラスチゾルをコーティングすることによって実施される。
【００９６】
この層は、少なくとも１種の強化フィラー、および場合によっては難燃性フィラーなどの少なくとも１種の他の添加剤を組み込んでいる。
【００９７】
コーティングに使用されるポリマーは、一般に、堆積に使用されるポリマーと同様である。コーティングに使用されるポリマーは、一般に、ＰＶＣ、ポリアクリレート、ポリオレフィン、ポリエステル、ポリビニル、ポリスチレン、ポリウレタン、ＥＶＡポリマー、およびポリアミドからなる群から選択される。
【００９８】
このコーティングステップのパラメータは、一般に、コーティング前にポリマーに１種または複数種の添加剤を混合することによる添加を含めて、上で説明した堆積ステップのパラメータと同様である。
【００９９】
堆積ステップで得られた複合ヤーンにプラスチゾルをコーティングすることは、上で説明した。
【０１００】
「化合物」という用語は、可塑化ポリマー（ＰＶＣ、ポリアクリレート、その他）の化合物（一般に粒状）、またはガラス転移温度が低いポリマー（ポリオレフィン、ポリエステル、ポリビニル、ポリスチレン、ポリウレタン、ＥＶＡ、ポリアミド、その他）の化合物（一般に粒状）を意味し、前記化合物はまた、任意選択的に、安定剤および／または難燃性フィラーなどの少なくとも１種の添加剤を含む。「化合物」という用語は、当業者によく知られている。「可塑化ポリマー」という用語は、当業者に理解されるように、ポリマーとそれを可塑化するために使用されてきた可塑剤との間に密接な混合が存在することを意味する。
【０１０１】
好ましくは、コーティングステップが化合物の押出しによって行われる場合、コーティングステップは、少なくとも１種の強化フィラーが分散された化合物を用いた、堆積ステップで得られた複合ヤーンの押出しコーティングによって行われる。強化フィラーについては上で記載した。
【０１０２】
本開示はまた、第３の態様において、第１の態様による、または第２の態様に従って製造された少なくとも１つの複合ヤーンを含むテキスタイル表面に関する。
【０１０３】
好ましくは、前記テキスタイル表面は、織りによって調製される。
【０１０４】
本開示は以下の実施例に照らしてより明確に理解される。以下の実施例は、その範囲を限定することなく、特許請求される発明の選択された実施形態を例示する。
【実施例】
【０１０５】
実施例１
一実施形態による２つの複合ヤーンが、強化フィラーとしてシラン化ガラスマイクロビーズを含む非難燃性マトリックスをコーティングし、続いて強化フィラーとしてシラン化ガラスマイクロビーズを同じく含む難燃性層自体をコアヤーンにコーティングすることにより、ＰＶＣプラスチゾルから製造された。コアヤーンは、２つの異なる供給源からのテキスタイルガラスヤーンで構成されていた。シラン処理されたガラスビーズは５．５モースの硬度を有していた。それらは球形であり、２０μｍの平均直径を有し、ｄｖ５０が３０μｍ、ｄｖ１０が１５μｍ、ｄｖ９０が８０μｍだった。これらは、例えばＭａｌｖｅｒｎ  Ｍａｓｔｅｒｉｚｅｒ  ２０００  Ｉｎｓｔｒｕｍｅｎｔ機械を使用したレーザー粒子サイズ測定によって測定された。
【０１０６】
対照複合ヤーンもまた、特許ＥＰ０９００２９４号の教示に基づいて、同じコアヤーン上に同じＰＶＣプラスチゾルの２つの連続したコーティングを用いて作製された。
【０１０７】
１．本発明の一実施形態による複合ヤーン
コアヤーン：テキスタイルガラスヤーン
テキスタイルガラスヤーンは、シリオンの化学組成、テックスで表されるタイター、ヤーンを構成するフィラメントの直径と数、ねじれ、および使用されるサイジングのタイプによって特徴付けられる。
【０１０８】
サイジングはシリオンを紡いだ直後に堆積される保護コーティングであるため、テキスタイルガラスヤーンの最終的な使用がサイジングの化学的性質を調整する。
【０１０９】
２種類のコアヤーンが、それぞれ、一実施形態による２つの複合ヤーンに使用された：
・「ＰＶＣコーティング」用途向けに特別に開発された（したがってより高価な）特殊なテキスタイルガラスヤーン。これはＰＶＣコーティングと適合性のある特殊なサイジング（Ｖｅｔｒｏｔｅｘ社が販売するシランベースのサイジングＴＤ５２Ｍ、独自の組成は不明）と高いねじれ（１メートルあたり５２ターン、すなわち「１．３Ｚ」）を備えていた；それは対照複合ヤーンにも使用された。；
・デンプンベースのサイジングで覆われた標準的なテキスタイルガラスヤーン（１メートルあたり２８ターンのねじれ、すなわち「０．７Ｚ」）。
【０１１０】
一実施形態によるＰＶＣプラスチゾル
いずれの場合も、コアヤーンは、シラン処理ガラスマイクロビーズを含む第１の非難燃性コーティングを使用してコーティングされ、次に、同じくシラン処理ガラスマイクロビーズを含む第２の少々難燃性のコーティングを使用してコーティングされた。使用した２種類のプラスチゾルの組成を以下の表１および２に示す。
【０１１１】
【表１】
2021522424.tif 000002
【０１１２】
このプラスチゾルのＲＶ型ブルックフィールド粘度は１２００ｍＰａ．ｓであった（２３°ＣでＮｏ．３スピンドルで測定）。
【０１１３】
コーティングラインを出るヤーンの温度は１２５℃であった。
【０１１４】
【表２】
2021522424.tif 000003
【０１１５】
このプラスチゾルのＲＶ型ブルックフィールド粘度は１３５０ｍＰａ．ｓであった（２３°ＣでＮｏ．３スピンドルで測定）。
【０１１６】
コーティングラインを出るヤーンの温度は１３５℃であった。
【０１１７】
プラスチゾル１および２に粘度降下剤は含まれていなかった。この粘度降下剤がないことは１つの利点であり、これはプラスチゾルの保存に非常に有益であり、複合ヤーンの製造中のＶＯＣの放出を減らすことに関与する。
【０１１８】
このようにして、２つの複合ヤーンが一実施形態に従って得られ、その特性を以下の表３に示す。
【０１１９】
【表３】
2021522424.tif 000004
【０１２０】
２．対照ヤーン
基準１６５テックスの対照ヤーンは、Ｖｅｔｒｏｔｅｘ社が販売する特殊なサイジングタイプＴＤ５２ＭのＰＶＣコーティング用に特別に開発され、一実施形態による２つの複合ヤーンのうちの１つに使用されるものと同様の高ねじれ（１メートルあたり５２ターン）の特殊なテキスタイルガラスヤーンであるコアヤーンから始めて、特許ＥＰ０９００２９４号の推奨に従って作製された。同じプラスチゾルで２回の連続コーティングのみを行った。使用したプラスチゾルの組成を以下の表４に示す。
【０１２１】
【表４】
2021522424.tif 000005
【０１２２】
このプラスチゾルのＲＶ型ブルックフィールド粘度は１３００ｍＰａ．ｓであった（２３°ＣでＮｏ．３スピンドルで測定）。この値は、５．４％の揮発性粘度降下剤を添加して得られたものであり、その存在によりプラスチゾルの変換中にＶＯＣが生成された。
【０１２３】
コーティングラインの出口でのヤーンの温度は、１３５℃であった。
【０１２４】
３．結果
３つの複合ヤーンおよびこれらの複合ヤーンを織るための同じ操作によって得られた対応するテキスタイルは、以下の表５および６にそれぞれ提示された特性を有していた。
【０１２５】
【表５】
2021522424.tif 000006
【０１２６】
【表６】
2021522424.tif 000007
【０１２７】
表５および６に見られるように、ヤーンＡおよびＢの特性は、コアヤーン（ヤーンＡの標準またはヤーンＢの固有）に関係なく、対照ヤーンの特性よりも優れていることが明らかになった。以下の表７および８は、同じコアヤーンで作製された一実施形態による対照ヤーンＣとヤーンＢとの間の組成の違いを明らかにしている。これらの結果は、ヤーンＢと同じプラスチゾルを使用し、ヤーンＢおよびＣを作製するために使用されるテキスタイルガラスヤーンと同じタイターを有するテキスタイルガラスヤーンで作製されるヤーンＡにも当てはまる。
【０１２８】
【表７】
2021522424.tif 000008
【０１２９】
したがって、一実施形態によるヤーンＢは、同じ耐火クラスの場合、対照ヤーンＣの難燃性フィラーの重量基準で約２５％（すなわち、１．９％対７．５％の比率）に等しい難燃性フィラーの量を含むことが見出された。したがって、対照複合ヤーンと同様のレベルの難燃性を得るために難燃性フィラーの量を約７５％減らすことができた。
【０１３０】
これにより、製造コストが大幅に削減される。したがって、コアヤーンとしてのテキスタイルガラスヤーンおよびＰＶＣプラスチゾルを含む実施形態による複合ヤーンの場合、これは、従来技術に従って得られたものと同一の火災コンプライアンス結果、例えば、本例によるクラスＭ１を得るために、ＰＶＣプラスチゾルのコストを２５％から３５％のオーダーで大幅に削減する。
【０１３１】
【表８】
2021522424.tif 000009
【０１３２】
このように、実施形態によるヤーンＢは、同様の鉱物材料／有機材料比（対照ヤーンＣでは５８．８％；ヤーンＢでは最大５０．５％）を有するが、難燃剤／有機材料比は大幅に減少する（ヤーンＣでは１５．２％、ヤーンＢでは４．５％）ことが分かった。しかしながら、ヤーンＢは同じレベルの耐火性能を得ることを可能にする。
【０１３３】
さらに、強化フィラーを使用すると、より高い機械的特性（ヤーンの破断強度の１８．５％の増加：ヤーンＢで５４Ｎ、ヤーンＣで４２Ｎ、表５を参照）を得ることができるが、２つのヤーンの可塑化レベル全体は同様であり（ヤーンＣで１４．７％、ヤーンＢで１４．３％、表８を参照）、これにより２つのヤーンについて同等の柔軟性が保証される。
【０１３４】
要約すると、マトリックス内の粒子の使用が、その中に組み込まれる粒子のおかげで、材料がコアヤーンのフィラメント間の隙間に存在することを可能にする複合ヤーンが開示される。粒子は、コアヤーンフィラメントおよびマトリックスポリマーの両方と相互作用して、開示されたパラメータおよび所望の用途に基づいて、上記の１つまたは複数の利点を提供する。
【０１３５】
実施例２
１．複合ヤーン
一実施形態による１つの複合ヤーン（Ｄ）は、難燃性粒子およびコアヤーン上の強化フィラーとしてシラン処理ガラスマイクロビーズを含む同じＰＶＣプラスチゾルコーティングの２回の連続するコーティングによって、ＰＶＣプラスチゾルから製造された。コアヤーンは、実施例１の低ねじれ（１メートルあたり２８ラウンド）と６８テックスのタイトルで構成された標準的なテキスタイルガラスヤーンである。２種類のシラン処理ガラスビーズを使用した。シラン処理ガラスビーズＭｉｃｒｏｐｅｒｌ（登録商標）は５．５モースの硬度を有していた。それらは球形であり、２０μｍの平均直径を有し、ｄｖ５０が３０μｍ、ｄｖ１０が１５μｍ、ｄｖ９０が８０μｍだった。これらは、例えばＭａｌｖｅｒｎ  Ｍａｓｔｅｒｉｚｅｒ  ２０００  Ｉｎｓｔｒｕｍｅｎｔ機械を使用したレーザー粒子サイズ測定によって測定された。シラン処理ガラスビーズＯｍｉｃｒｏｎ（登録商標）は５．５モースの硬度を有していた。それらは球形であり、５μｍの平均直径を有し、ｄｖ５０が７μｍ、ｄｖ１０が２μｍ、ｄｖ９０が１５μｍだった。これらは、例えばＭａｌｖｅｒｎ  Ｍａｓｔｅｒｉｚｅｒ  ２０００  Ｉｎｓｔｒｕｍｅｎｔ機械を使用したレーザー粒子サイズ測定によって測定された。
【０１３６】
コアヤーン上に同じＰＶＣプラスチゾルを２回連続してコーティングすることにより作製された、本出願人の市販製品である１つの対照複合ヤーン（Ｅ）も使用された。コアヤーンは、実施例１の高ねじれ（１メートルあたり５２ラウンド）と６８テックスのタイトルを備えた特殊なテキスタイルガラスヤーンである。この市販製品は、本出願人が販売する市販製品の中で最高の耐火性能を有しており、したがって標準ＮＦ９２−５０３の耐火性能基準「Ｍ１」と標準ＤＩＮ４１０２−１の耐火性能基準「Ｂ１」の両方を満たしている。
【０１３７】
使用したプラスチゾルの組成を以下の表９および１０に示す。
【０１３８】
【表９】
2021522424.tif 000010
【０１３９】
このプラスチゾルのＲＶ型ブルックフィールド粘度は９００ｍＰａ．ｓであった（２３℃でＮｏ．３スピンドルで測定）。コーティングラインの出口でのヤーンの温度は、１５５℃であった。
【０１４０】
このようにして得られた実施形態による複合ヤーンＤのタイトルは１３９テックスであった。
【０１４１】
【表１０】
2021522424.tif 000011
【０１４２】
このプラスチゾルのＲＶ型ブルックフィールド粘度は１３００ｍＰａ．ｓであった（２３°ＣでＮｏ．３スピンドルで測定）。コーティングラインの出口でのヤーンの温度は、１３５℃であった。
【０１４３】
このようにして得られた対照複合ヤーンＥのタイトルは１６５テックスであった。
【０１４４】
２．結果
２つの複合ヤーンおよびこれらの複合ヤーンを織るための同じ操作によって得られた対応するテキスタイルは、それぞれ、以下の表１１、１２および１３に示された特性を有していた。
【０１４５】
【表１１】
2021522424.tif 000012
【０１４６】
実施形態による複合ヤーンＤは、対照複合ヤーンＥによって得られたテキスタイル表面と実質的に同様の重量、厚さ、および開放係数を有するテキスタイル表面を与え、２つの複合ヤーンの機械的特性は非常に似ている。
【０１４７】
【表１２】
2021522424.tif 000013
【０１４８】
表１１および１２に見られるように、対照ヤーンＥと比較して、実施形態による複合ヤーンＤは、わずかにより低い難燃剤／有機材料比（対照ヤーンＥでは１５．４％、複合ヤーンＤでは１４％）、およびわずかにより低い難燃剤／可塑剤比（対照ヤーンＥでは５０．５％、複合ヤーンＤでは４７．６％）を有する。
【０１４９】
【表１３】
2021522424.tif 000014
【０１５０】
ＦＩＧＲＡパラメータは、燃焼中のエネルギー生成の速度を測定する。ＦＩＧＲＡ０．２パラメータは、０．２ＭＪに到達するための速度レベルを提供する。ユーロクラス「Ｂ」のＦＩＧＲＡ０．２値は１２０Ｗ／ｓ以下である。
【０１５１】
ＴＨＰパラメータは、燃焼中の総エネルギー生成を測定する。ＴＨＰ６００パラメータは、６００秒で到達するエネルギー生成レベルを提供する。ユーロクラス「Ｂ」のＴＨＰ６００値は７．５ＭＪ以下であるが、ユーロクラス「Ｃ」のＴＨＰ６００は１５．ＭＪ以下である。
【０１５２】
実施形態による複合ヤーンＤから作製されたテキスタイルで得られたＦＩＧＲＡ０．２値は、対照ヤーンＥから作製されたテキスタイルと比較して、燃焼中のエネルギー生成の非常に急激な減少（２６０Ｗ／秒に対して９０Ｗ／秒）を反映しているが、それらは非常に似た物理的特性を有する。このレベルの性能（ＦＩＧＲＡ０．２＜１００Ｗ／ｓ）は、通常、可塑化ＰＶＣでコーティングされたガラス繊維ベースのテキスタイルでは達成できない。
【０１５３】
したがって、複合ヤーンＤのみが標準ＥＮ１３−５０１−１のユーロクラス「Ｂ」の要件を満たすことができ、対照ヤーンは標準ＥＮ１３−５０１−１のユーロクラス「Ｃ」の要件しか満たさない。しかしながら、実施形態による複合ヤーンＤによって得られたテキスタイル表面は大幅に改善された耐火性能を有するが、それは対照ヤーンＥによって得られたテキスタイル表面よりも低い難燃剤含有量（７．８％に対して５．６％）およびわずかに低い難燃剤／可塑剤比（５０．５％に対して４７．６％）を有する。
【０１５４】
本出願人の知る限り、ガラステキスタイルヤーンに難燃性プラスチゾルをコーティングすることによって得られた複合ヤーンが、標準ＥＮ  １３−５０１−１のユーロクラス「Ｂ」の要件を満たすことができるのはこれが初めてである。
【国際調査報告】
2021522424.tif 000015
2021522424.tif 000016
2021522424.tif 000017